하이드로 탈 사이트 분 산액 C 2 와 중합체 용액 을 1 : 2 의 비율 로 칭량 후 혼합 하 여 , 하이드로 탈 사이트 함유 중합체 용액 을 제작 하 였 다 . 하이드로 탈 사이트 함유 중합체 용액 을 , 이 형 처리 PET 필름 상 에 애플 리케 이터 를 사용 하 여 도포 하 고 , 110 ℃ 의 핫 플레이트 에서 3 분 간 건조 하 여 용제 를 휘발 시켰 다 . 이 와 같이 하 여 , 이 형 처리 PET 필름 과 , 그 위 에 형성 된 수지 필름 을 구비 하 는 복 층 물 을 얻 었 다 . 복 층 물 에 있 어서 의 수지 필름 은 , 그 안 에 분산 되 는 하이드로 탈 사이트 를 10 % 함유 하 고 , 두께 10 μ m 였 다 . 복 층 물 은 , 흡습 이 진행 되 지 않 도록 , 질소 환경 하 에서 보관 하 고 , 상기 평가 방법 에 따라 , Ca 박막 의 부식 개시 시간 , 내부 헤이즈 , 저장 탄성 률 , 및 밀착 성 을 평가 하 였 다 .